Patent ES-2410029-T3 (ES)
Title: Preparación de filamentos de poliamida de muy alto peso molecular
Inventor: SCHWINN GLENN
IPC: D01D5/38
Filed: 2008-10-13
Granted: 2013-06-28
Abstract: Un procedimiento de preparación de una pluralidad de filamentos hilados en estado fundido que tienen un denierde desde 2 hasta 100, una viscosidad relativa (RV) en ácido fórmico superior a 190, y características de tenacidad yretención de tenacidad que hace a dichos filamentos especialmente adecuados para su uso en fieltros para máqui-nas para fabricación de papel, comprendiendo dicho procedimiento: A) suministro de copos de poliamida polimerizados en fase sólida que tienen una viscosidad relativa (RV)en ácido fórmico de desde 90 hasta 120 y un contenido en humedad menor del 0,04% en peso dentro deuna extrusora de material fundido no aireada a una temperatura de 120ºC hasta 200ºC; B) fusión de los copos en la extrusora de material fundido al tiempo que se introduce en un extremo de suministro de copo de dicha extrusora un estabilizador antioxidante fenólico líquido que no ha sido premezcladocon material de poliamida; C) extrusión del polímero fundido resultante procedente de la fusión de dichos copos a partir de un extremode salida de dicha extrusora de material fundido a una línea de transferencia, en la que la temperatura delpolímero fundido en la línea de transferencia dentro de los 2,4 metros del extremo de salida de la extrusorade material fundido es de 285ºC a 295ºC; D) transporte del polímero fundido a lo largo de dicha línea de transferencia mediante una bomba impulsoray un distribuidor a al menos un dispositivo de hilado de al menos una máquina de hilar de manera tal que latemperatura en la línea de transferencia dentro de los 2,4 metros del al menos un dispositivo de hilado esde 295ºC a 300ºC, y de manera tal que la relación de la caída de presión (ΔP en kPa) entre dicha bombaimpulsora y dicho distribuidor con respecto de la carga (en kg/h) varía desde 17,25 hasta 24,15; y E) hilado del polímero fundido a través de al menos un dispositivo de hilado para formar una pluralidad dedichos filamentos de poliamida hilados en estado fundido, en el que los copos de poliamida polimerizada enfase sólida que son suministrados a dicha extrusora comprenden un polímero de poliamida hilable fundidosintético y un catalizador de poliamidación dispersado dentro de los copos, y en el que dichos copos de po25liamida polimerizada en fase sólida han sido preparados mediante las etapas de: i) suministro de copos de poliamida precursores con catalizador de poliamidación dispersado enellos y con una viscosidad relativa en ácido fórmico de 40 hasta 60 dentro de un recipiente de polimerizaciónen fase sólida; ii) puesta en contacto de dichos copos precursores dentro de dicho recipiente con un gas inerte30 substancialmente libre de oxígeno; iii) secado de al menos una porción de dicho gas con un sistema de secado regenerador de lechodesecante dual conectado en serie de manera tal que el gas que entra en dicho recipiente tiene unponto de rocío no superior a 10ºC; iv) calentamiento del gas a una temperatura de 120ºC hasta 200ºC; v) circulación del gas calentado, secado, filtrado, a través de los intersticios entre los copos en dichorecipiente durante 4 a 24 horas; y vi) retirada del recipiente, y suministro a dicha extrusora de material fundido, de copos que tienenuna viscosidad relativa en ácido fórmico de desde 90 hasta 120, en el que la viscosidad relativa enácido fórmico es la relación de las viscosidades de solución y disolvente medidas en un viscosímtro capilar a 25ºC de acuerdo con ASTM D 0789, en el que el ácido fórmico que contiene 10% enpeso de agua y la solución es 84% en peso de polímero disuelto en el disolvente.